(57)【要約】【課題】長手方向に垂直な断面において、外環状部の真円率が高く、長手方向における電気特性が均一な中空コア体を得ることができる同軸ケーブル用中空コア体の製造方法及び製造装置を提供する。【解決手段】押出成形により、内部導体の周囲に、熱可塑性樹脂からなり、内部導体を被覆する内環状部、この内環状部から放射状に延びる複数のリブ部、及び各リブ部の外端を連結する外環状部で構成される絶縁被覆体を形成する（ステップＳ１）。次に、押出成形された絶縁被覆体を冷却する（ステップＳ２）。その後、冷却後のコア体を、加熱した後又は加熱しながら、絞りダイスにより成形加工する（ステップＳ３）。【選択図】図２
2010192271.tif 000002
【特許請求の範囲】
【請求項１】
内部導体と、熱可塑性樹脂からなり、前記内部導体を被覆する内環状部、該内環状部から放射状に延びる複数のリブ部、及び該リブ部の外端を連結する外環状部で構成される絶縁被覆体と、を備え、前記内環状部と、前記外環状部と、前記リブ部とにより囲まれた複数の空隙部を有する中空コア体の製造方法であって、
押出成形により、前記内部導体の周囲に前記絶縁被覆体を形成する工程と、
前記絶縁被覆体を冷却する工程と、
冷却後のコア体を、加熱した後又は加熱しながら、絞りダイスにより成形加工する工程と、
を有する同軸ケーブル用中空コア体の製造方法。
【請求項２】
前記冷却後のコア体の最大外径は、絞りダイスによる成形加工後のコア体の外径よりも大きいことと特徴とする請求項１に記載の同軸ケーブル用中空コア体の製造方法。
【請求項３】
前記冷却後のコア体は、長手方向に垂直な断面において、前記外環状部の曲率が部分的に真円よりも大きく又は小さくなっていることを特徴とする請求項１又は２に記載の同軸ケーブル用中空コア体の製造方法。
【請求項４】
絞りダイスによる成形加工後のコア体は、外径が３ｍｍ以下であり、かつ、長手方向に垂直な断面において、前記絶縁被覆体に占める前記空隙部の割合が４０％以上で、前記外環状部の真円率が９７％以上であることを特徴とする請求項１乃至３のいずれか１項に記載の同軸ケーブル用中空コア体の製造方法。
【請求項５】
押出成形により、内部導体の周囲に、熱可塑性樹脂からなり、前記内部導体を被覆する内環状部、該内環状部から放射状に延びる複数のリブ部、及び該リブ部の外端を連結する外環状部で構成される絶縁被覆体を形成する押出成形部と、
前記絶縁被覆体を冷却する第１の冷却部と、
絞りダイスを備え、冷却後のコア体を、加熱した後又は加熱しながら成形加工する成形加工部と、
を有する同軸ケーブル用中空コア体の製造装置。
【発明の詳細な説明】
【技術分野】
【０００１】
本発明は、同軸ケーブルに使用される中空コア体の製造方法及び製造装置に関する。より詳しくは、中空コア体の電気的特性を制御する技術に関する。
【背景技術】
【０００２】
近年、デジタルデータ伝送の高速化に伴い、細径で、伝送速度が速く、低損失な同軸ケーブルが求められている。特に、使用周波数が高いケーブルにおいては、その特性に、内部導体の周囲に設けられた絶縁体部分の誘電損失が大きく影響する。そこで、従来、この絶縁体部分に空隙を設け、誘電損失の低減を図った同軸ケーブル及びそれに使用される中空コア体が提案されている（例えば、特許文献１，２参照。）。
【０００３】
これら特許文献１，２に記載の中空コア体では、内部導体の周囲に、内環状部と、この内環状部から放射状に延びる複数のリブ部と、リブ部の外端に連結又は接触する外環状部とで構成され、長手方向に連続する複数の空隙部を備える絶縁被覆体が設けられている。このような空隙部を備える絶縁被覆体は、例えば内部導体の周囲に熱可塑性樹脂を押出成形することにより、形成することができる（例えば、特許文献３参照。）。
【０００４】
しかしながら、特許文献１，２に記載されているような中空コア体は、製造条件の変動によって、その形状が変化するため、長手方向における電気的特性を均一にすることが難しい。長手方向における電気的特性が均一なコア体を製造する方法としては、従来、コア体の断面形状を真円にする方法、及び絶縁被覆層の肉厚を調節する方法などが提案されている（例えば、特許文献４及び５参照。）。
【０００５】
例えば、特許文献４に記載の同軸ケーブルでは、内部導体の周囲に、絶縁被覆層を構成する多孔質テープを巻回したコア体を、更に、成形ダイスに押通することにより、空隙部をなくして、その断面形状を真円状にしている。また、特許文献５に記載の方法では、静電容量測定装置で測定された単位長毎の静電容量値と、予め決められた値との間で差異が生じた場合に、その結果に基づいて熱可塑性樹脂の押出量や圧力を変更することにより、絶縁被覆層の肉厚を調整している。
【先行技術文献】
【特許文献】
【０００６】
【特許文献１】特開２００７−４２４００号公報
【特許文献２】特開２００７−３３５３９３号公報
【特許文献３】特開２００８−２４３７２０号公報
【特許文献４】特開２００５−３３９８１８号公報
【特許文献５】特開平７−１５３３３０号公報
【発明の概要】
【発明が解決しようとする課題】
【０００７】
しかしながら、前述した従来の技術には、以下に示す問題点がある。即ち、特許文献４に記載の方法では、テープ体を巻回して絶縁被覆層を形成しているため、製造工程において、ダイスの通過抵抗により、テープがめくれるなど工程トラブルが発生しやすいという問題点がある。また、この方法で使用している焼成多孔質ポリテトラフルオロエチレンテープ体は高価であるため、得られる同軸ケーブルのコストが高くなるという問題点もある。
【０００８】
一方、特許文献５に記載された技術のように、静電容量の測定値に応じて、コア体の絶縁被覆層の肉厚を制御する方法は、制御可能な範囲が狭く、中空コア体のように長手方向における中空率の変化が大きいものについては、電気的特性のばらつきを抑えることはできないという問題点がある。更に、この特許文献５に記載の技術では、外径の真円性については考慮されていない。このため、このような従来の方法では、長手方向における電気的特性が均一な中空コア体を製造することはできない。
【０００９】
そこで、本発明は、長手方向に垂直な断面において、外環状部の真円率が高く、長手方向における電気特性が均一な中空コア体を得ることができる同軸ケーブル用中空コア体の製造方法及び製造装置を提供することを主目的とする。
【課題を解決するための手段】
【００１０】
本発明に係る同軸ケーブル用中空コア体の製造方法は、内部導体と、熱可塑性樹脂からなり、前記内部導体を被覆する内環状部、該内環状部から放射状に延びる複数のリブ部、及び該リブ部の外端を連結する外環状部で構成される絶縁被覆体と、を備え、前記内環状部と、前記外環状部と、前記リブ部とにより囲まれた複数の空隙部を有する中空コア体の製造方法であって、押出成形により、前記内部導体の周囲に前記絶縁被覆体を形成する工程と、前記絶縁被覆体を冷却する工程と、冷却後のコア体を、加熱した後又は加熱しながら、絞りダイスにより成形加工する工程と、を有する。
本発明においては、冷却後のコア体を、加熱した後又は加熱しながら、絞りダイスによって成形加工しているため、その長手方向全域に亘って、外環状部の真円率が向上する。
【００１１】
なお、ここでいう真円率とは、どれだけ真円に近いかを表す値であり、下記数式１により求めることができる。下記数式１において、Ｄｍａｘは外環状部の外径における最大値（最長径）であり、Ｄｍｉｎは外環状部の外径における最小値（最短径）であり、ｃはこれらの平均値（ｃ＝（Ｄｍａｘ＋Ｄｍｉｎ）／２）である。
【００１２】
【数１】
2010192271.tif 000003
【００１３】
この中空コア体の製造方法では、前記冷却後のコア体の最大外径が、絞りダイスによる成形加工後のコア体の外径よりも大きいことが望ましい。
このとき、前記冷却後のコア体は、長手方向に垂直な断面において、前記外環状部の曲率が部分的に真円よりも大きく又は小さくなっていてもよい。
また、絞りダイスによる成形加工後のコア体は、例えば、外径が３ｍｍ以下であり、かつ、長手方向に垂直な断面において、前記絶縁被覆体に占める前記空隙部の割合が４０％以上で、前記外環状部の真円率が９７％以上であることがより望ましい。
【００１４】
一方、本発明に係る同軸ケーブル用中空コア体の製造装置は、押出成形により、内部導体の周囲に、熱可塑性樹脂からなり、前記内部導体を被覆する内環状部、該内環状部から放射状に延びる複数のリブ部、及び該リブ部の外端を連結する外環状部で構成される絶縁被覆体を形成する押出成形部と、前記絶縁被覆体を冷却する第１の冷却部と、絞りダイスを備え、冷却後のコア体を、加熱した後又は加熱しながら成形加工する成形加工部と、を有するものである。
本発明においては、冷却後のコア体を、加熱した後又は加熱しながら、成形加工する成形加工部を備えているため、長手方向全域に亘って外環状部の真円率が向上する。
【発明の効果】
【００１５】
本発明によれば、押出成形後のコア体に、絞りダイスによる成形加工を施しているため、断面の真円率が高く、長手方向における電気特性が均一な中空コア体を製造することができる。
【図面の簡単な説明】
【００１６】
【図１】（ａ）及び（ｂ）は、本発明の第１の実施形態の中空コア体の製造方法によって製造される中空コア体の構成例を示す断面図である。
【図２】本発明の第１の実施形態の中空コア体の製造方法を示すフローチャート図である。
【図３】本発明の第１の実施形態の中空コア体の製造方法において使用する装置の構成例を示す図である。
【図４】（ａ）及び（ｂ）はステップＳ２で得られるコア体の形状を示す断面図である。
【図５】本発明の第２の実施形態の中空コア体の製造方法を示すフローチャート図である。
【図６】本発明の第２の実施形態の中空コア体の製造方法において使用する装置の構成例を示す図である。
【図７】加熱冷却管によりコア体を冷却する方法を模式的に示す図である。
【発明を実施するための形態】
【００１７】
以下、本発明を実施するための形態について、添付の図面を参照して、詳細に説明する。なお、本発明は、以下に説明する実施形態に限定されるものではない。
【００１８】
先ず、本発明の第１の実施形態に係る中空コア体の製造方法について説明する。図１（ａ）及び（ｂ）は、本実施形態の中空コア体の製造方法によって製造される中空コア体の構成例を示す断面図である。図１（ａ）及び（ｂ）に示すように、本実施形態の製造方法により得られる中空コア体１０，１１は、内部導体１，３の周囲に、長手方向に連続する空隙部２ｄを備える絶縁被覆体２を設けたものである。これら中空コア体１０，１１は、例えば、同軸ケーブルや差動伝送用ケーブルなどに使用される。
【００１９】
また、中空コア体１０，１１における内部導体は、図１（ａ）に示す内部導体１ように１本の導線で構成されたものでも、図１（ｂ）に示す内部導体３のように複数の導線で構成されたものでもよく、撚線構造のものでもよい。更に、内部導体１，３を構成する導線には、例えば強度及び導電性に優れる銅線、銅合金線又はこれらの表面を銀などでめっきしためっき線などを使用することができるが、これらに限定されるものではなく、各種導線から適宜選択して使用することができる。
【００２０】
一方、絶縁被覆体２は、内部導体１，３を覆う内環状部２ａと、この内環状体２ａから放射状に延びる複数のリブ部２ｂと、各リブ部２ｂの外端を連結する外環状部２ｃとで構成されている。この絶縁被覆体２における内環状部２ａと外環状部２ｃとは、略同軸状に形成されており、リブ部２ｂはこれらの周方向に沿って略等間隔に配置されている。
【００２１】
そして、内環状部２ａ、外環状部２ｃ及び各リブ部２ｂによって区画される空間は、それぞれ空隙部２ｄとなっており、各空隙部２ｄは中空コア体１０，１１の長手方向（軸方向）に連続して形成されている。また、絶縁被覆体２の長手方向に垂直な断面における空隙部２ｄの割合、即ち、絶縁被覆体２における空隙率は、例えば４０%以上である。更に、外環状部２ｃの外径、即ち、中空コア体１０，１１の外径は、例えば３ｍｍ以下にすることもできる。
【００２２】
このような絶縁被覆体２は、熱可塑性樹脂により一体成形することができる。その材質としては、例えば、テトラフルオロエチレン・パーフルオロアルキルビニルエーテル共重合体（ＰＦＡ）などのフッ素樹脂、ポリオレフィン、環状ポリオレフィン、シンジオタクチックポリスチレン（ｓ−ＰＳ）、ポリメチルペンテン、ポリエチレンナフタレート（ＰＥＮ：Polyethylene naphthalate）などが挙げられる。
【００２３】
なお、図１（ａ），（ｂ）に示す中空コア体１０，１１では、リブ部２ｂを６箇所設け、６個の空隙部２ｄを形成しているが、本発明はこれに限定されるものではなく、空隙部２ｄの数は、必要とされる中空率及び機械的特性などに応じて、適宜設定することができる。
【００２４】
次に、本実施形態の中空コア体の製造方法について、図１（ａ）に示す中空コア体１０を製造する場合を例にして、具体的に説明する。図２は本実施形態の中空コア体の製造方法を示すフローチャート図である。また、図３は本実施形態の中空コア体の製造方法において使用する装置の構成例を示す図である。図２に示すように、本実施形態の製造方法においては、先ず、押出成形により、内部導体１の周囲に、熱可塑性樹脂からなる絶縁被覆体２を形成する（ステップＳ１）
【００２５】
具体的には、図３に示すように、送線機（図示せず）に巻回されている内部導体１を、引取機２０ａで引き出し、所定形状のダイス２１ａを備えた押出成型機２１内に導入する。そして、内部導体１の周囲に、内環状部２ａ、リブ部２ｂ及び外環状部２ｃからなる絶縁被覆体２を形成する。
【００２６】
その後、押出成形後のコア体を冷却し、絶縁被覆体２を構成する樹脂を完全に固化させ、長手方向に垂直な断面において、外環状部２ｃの曲率が部分的に真円よりも大きく又は小さくなっているコア体を得る（ステップＳ２）。図４（ａ）及び（ｂ）はステップＳ２で得られるコア体の形状を示す断面図である。冷却後のコア体は、その最大外径が、後述する絞りダイスによる成形加工後の中空コア体の外径よりも僅かに大きくなっている。
【００２７】
具体的には、図４（ａ）に示すように、絶縁被覆体２の空隙部２ｄが外側に向かって膨らみ、外環状部２ｃの外縁及び内縁の両方の曲率が部分的に真円よりも大きくなって、断面の外形が略花びら状となっている。又は、図４（ｂ）に示すように、絶縁被覆体２の空隙部２ｄの膨らみが小さくなり、外環状部２ｃの曲率が部分的に真円よりも小さくなって、断面の外形が略六角形状となっていてもよい。更には、外環状部２ｃは略真円で、外径が絞りダイスによる成形加工後の中空コア体の外径よりも大きくなっていてもよい。これらの断面形状の中でも、特に、図４（ａ）に示す外環状部２ｃの曲率が部分的に真円よりも大きくなった略花びら状であることが好ましい。
【００２８】
冷却後のコア体の断面形状は、押出成形後の冷却条件を調節することにより、変えることができる。このステップＳ２において、押出成形後のコア体を冷却する方法としては、水冷方式、空冷方式及び加熱冷却管による冷却などが挙げられ、これらを併用することもできる。
【００２９】
例えば、水冷方式によりコア体を冷却する場合は、冷却部２２に冷水を貯留した冷却槽を設け、押出成形後のコア体を、この冷却槽内の冷水中に浸漬することにより、絶縁被覆体２を構成する樹脂を冷却する。また、空冷方式により冷却する場合は、冷却部２２に空冷ノズルを設け、押出成形後のコア体に向けて、空冷ノズルから冷風を噴射ことにより、絶縁被覆体２を構成する樹脂を冷却する。これらの冷却方法では、押出成形してから冷却するまでの時間（距離）を調節することにより、冷却後のコア体の断面形状を変えることができる。
【００３０】
一方、加熱冷却管によって冷却する場合は、冷却部２２に加熱冷却管を設け、押出成形後のコア体を、絶縁被覆体２を構成する樹脂の融点よりも低く、かつ常温（２５℃）よりも高い任意の温度に加熱された加熱冷却管内を通過させる。図７は加熱冷却管によりコア体を冷却する方法を模式的に示す図である。加熱冷却管３０は、管内の温度を制御可能であればその構成は特に限定されるものではないが、例えば、図７に示すように、鉄スリーブの周囲に加熱用のヒーターが設けられ、熱電対３１ａ，３１ｂにより鉄スリーブ内の温度が測定可能となっているものを使用することができる。
【００３１】
この方法では、加熱冷却管３０内を通過させることにより、押出成形後のコア体を冷却するが、管内の温度を調節することにより、冷却後のコア体の断面形状を変えることができる。加熱冷却管３０内の温度は、例えば、熱電対３１ａ，３１ｂによって温度をモニターし、鉄スリーブ内が所定の温度範囲になるようにヒーターの電源をＯＮ／ＯＦＦすることにより制御することができる。このように、押出成形後のコア体を極徐冷することにより、外径が０．５ｍｍ以下の極細コア体でも、冷却後のコア体の断面形状を変えることができる。
【００３２】
次に、図４に示す冷却後のコア体に対して、加熱した後又は加熱しながら、絞りダイス２３ａによる成形加工を施す（ステップＳ３）。具体的には、引取機２０ｂを介して、冷却後のコア体を、加熱した状態で成形機２３に導入し、絞りダイス２３ａを通過させる。これにより、各空隙部２ｄの膨れなどが修正され、外環状部２ｃの曲率が略一定となる。その結果、得られる中空コア体１０の断面形状を、真円に近づけることができる。即ち、長手方向に垂直な断面における真円率が高い中空コア体が得られる。
【００３３】
このステップＳ３におけるコア体の加熱温度は、絶縁被覆体２を構成する樹脂の種類に応じて適宜設定することができるが、２５℃（常温）以上で、かつ絶縁被覆体２を構成する樹脂の融点（Ｍｐ）よりも５０℃低い温度（Ｍｐ−５０℃）以下とすることが望ましい。加熱温度がこの範囲よりも低いと、絞りダイス２３ａによる成形の効果が小さくなることがあり、また、この範囲よりも高い温度で加熱すると、表面の摩擦抵抗が大きくなるため、リブ部２ｂが倒れるなどしてコア体に形状不良が発生することがあるからである。また、例えば、絶縁被覆体２をポリエチレン樹脂で形成する場合、ここでの加熱温度は２５〜７０℃とすることが望ましい。なお、コア体の加熱は、加工前に行ってもよく、また、絞りダイス２３ａ自体を加熱してもよい。
【００３４】
一方、絞りダイス２３ａの穴径は、加工前のコア体の平均外径に対して、＋２０／１０００〜−２５／１０００ｍｍの範囲であることが望ましい。絞りダイス２３ａの穴径が、この範囲よりもマイナス側に外れると、絶縁被覆体２の表面が荒れるなどの問題が生じることがあり、また、プラス側に外れると、絞りダイス２３ａによる成形の効果が低下することがある。
【００３５】
前述した工程により製造された中空コア体１０は、引取機２０ｃを介して、巻取機（図示せず）に送られ、巻き取られる（ステップＳ４）。
【００３６】
本実施形態の中空コア体の製造方法においては、押出成形により外環状部２ｃの曲率が部分的に大きくなっているか又は部分的に小さくなっているコア体を作製し、その後、絞りダイス２３ａにより成形加工を施して、コア体の断面形状を真円化しているため、断面の真円率が高く、かつ長手方向における電気特性が均一な中空コア体が得られる。
【００３７】
なお、本実施形態においては、図１（ａ）に示す構造の中空コア体１０を製造する場合を例にして説明したが、本発明は、図１（ｂ）に示す構造の中空コア体１１の製造にも適用可能であり、その場合も同様の効果が得られる。
【００３８】
次に、本発明の第２の実施形態に係る中空コア体の製造方法について説明する。図５は本実施形態の中空コア体の製造方法を示すフローチャート図であり、図６はその際使用する装置の構成例を示す図である。なお、図６においては、図３に示す第１の実施形態の装置構成と同じものには同じ符号を付し、その詳細な説明は省略する。
【００３９】
図５及び図６に示すように、本実施形態の製造方法においては、先ず、所定形状のダイス２１ａを備えた押出成型機２１により、内部導体１の周囲に、熱可塑性樹脂からなる絶縁被覆体２を形成する（ステップＳ１１）その後、冷却部２２において、押出成形後のコア体を冷却し、絶縁被覆体２を構成する樹脂を完全に固化させて、図４に示す外環状部の曲率が部分的に真円よりも大きく又は小さくなっているコア体を得る（ステップＳ１２）。
【００４０】
次に、図４に示す冷却後のコア体を、引取機２０ｂを介して加熱装置２４に導入し、所定温度まで加熱する（ステップＳ１３）。その際の加熱温度は、絶縁被覆体２を構成する樹脂の種類に応じて適宜設定することができるが、前述した第１の実施形態と同様の理由から、２５℃（常温）以上で、かつ絶縁被覆体２を構成する樹脂の融点（Ｍｐ）よりも５０℃低い温度（Ｍｐ−５０℃）以下とすることが望ましい。
【００４１】
そして、この加熱したコア体を、絞りダイス２３ａを通過させて、成形加工する（ステップＳ１４）。これにより、各空隙部２ｄの膨れなどが修正され、外環状部２ｃの曲率が略一定になる。
【００４２】
引き続き、成形加工後のコア体を、冷却部２５において冷却する（ステップＳ１５）。その際の冷却方法としては、例えば水冷方式、空冷方式及び加熱冷却管による冷却などが挙げられるが、これらに限定されるものではなく、また、これらを併用することもできる。また、成形後のコア体は、絞りダイス２３ａを通過後、速やかに冷却することが望ましい。これにより、コア体の形状が、加工前の状態に復元することを防止することができる。
【００４３】
前述した各工程を経て製造された中空コア体１０は、引取機２０ｃを介して、巻取機（図示せず）に送られ、巻き取られる（ステップＳ１６）。なお、本実施形態の中空コア体の製造方法における上記以外の構成及び条件は、前述した第１の実施形態と同様である。
【００４４】
本実施形態の中空コア体の製造方法においては、押出成形により、外環状部２ｃの曲率が部分的大きくなっているか又は部分的に小さくなっているコア体を作製し、それを、再度加熱し、絞りダイス２３ａによる成形加工した後、速やかに冷却しているため、断面の真円率が高く、かつ長手方向における電気特性が均一な中空コア体が得られる。
【実施例】
【００４５】
以下、本発明の実施例及び比較例を挙げて、本発明の効果について具体的に説明する。本実施例においては、前述した第１の実施形態の製造方法で作製した実施例の中空コア体と、成形加工を行わずに、又は本発明の範囲から外れる条件で成形加工して作製した比較例の中空コア体とについて、その特性のばらつきの度合いを確認した。
【００４６】
（実施例１）
先ず、本発明の実施例１として、前述した第１の実施形態の製造方法により、図１（ｂ）に示す中空コア体１１を作製した。その際、内部導体３には、直径が０．１６ｍｍの導線３ａを７本使用した撚線構造の錫めっき錫合金線（外径０．４８０ｍｍ、単線とした場合の電気的な相当外径は０．４５１ｍｍ）を使用した。また、押出成形には、クロスヘッドダイスを使用し、ダイスの温度は１５０℃とし、ダイス中を１５ｍ／分の速度で送線した。更に、絶縁被覆体２を形成する樹脂には、宇部丸善ポリエチレン社製  直鎖状低密度ポリエチレン（Linear Low Density Polyethylene：ＬＬＤＰＥ）樹脂  ユメリットＺＭ０３３（誘電率２．３）を使用した。
【００４７】
また、冷却部としてダイスの直後に水冷却槽を設け、ダイスと水冷却層の水面との距離は６０ｍｍに設定して、押出成形後のコア体を後方に引き取り、冷却した。冷却後のコア体の平均外径は１．１８５ｍｍであった。次に、このコア体を、長さ１ｍ、管内温度が９６℃の加熱管に導入し、表面温度が５４℃になるまで加熱した後、穴径が１．１８ｍｍの絞りダイスを通過させた。
【００４８】
そして、得られた中空コア体の特性を測定したところ、最長径Ｄｍａｘ：１．１８７８ｍｍ、最短径Ｄｍｉｎ：１．１５９８ｍｍ、平均外径ｃ：１．１７４ｍｍ、ＣＶ値：０．４４％、最長径と最短径との差（Ｄｍａｘ−Ｄｍｉｎ）：０．０２８０ｍｍであり、真円率は９７．６％で安定していた。なお、中空コア体の外径は、キーエンス社の外径測定器  ＬＳ７０００を使用し、揺動式の測定器を使用して、全周方向に亘って、約５０ｍ間の変動幅を測定した。
【００４９】
また、水中キャパシタンスは８１．１ｐＦ／ｍであり、そのＣＶ値は０．１３％であった。なお、中空コア体の水中キャパシタンスは、タキカワエンジニアリング社製  キャパシタンスモニター（検出器：ＣＰ−０５−１０，中継器：ＣＰＭ−０１１，表示器：ＣＰＭ―４０１）を使用して測定した。更に、計算上の伝搬速度は３．９３９ｎｓ／ｍ（最大値：３．９４３４ｎｓ／ｍ、最小値：３．９３４６ｎｓ／ｍ、最大値と最小値との差：０．００８８ｎｓ／ｍ）であり、ＣＶ値は０．０４％であった。
【００５０】
（実施例２）
次に、本発明の実施例２として、前述した第１の実施形態の製造方法により、図１（ｂ）に示す中空コア体１１を作製した。その際、内部導体３には、直径が０．１６ｍｍの導線３ａを７本使用した撚線構造の錫めっき錫合金線（外径０．４８０ｍｍ、単線とした場合の電気的な相当外径は０．４５１ｍｍ）を使用した。また、押出成形には、クロスヘッドダイスを使用し、ダイスの温度は１５０℃とし、ダイス中を１５ｍ／分の速度で送線した。更に、絶縁被覆体２を形成する樹脂には、宇部丸善ポリエチレン社製  ＬＬＤＰＥ樹脂  ユメリットＺＭ０３３（誘電率２．３）を使用した。
【００５１】
また、冷却部としてダイスの直後に水冷却槽を設け、ダイスと水冷却層の水面との距離は６０ｍｍに設定して、押出成形後のコア体を後方に引き取り、冷却した。冷却後のコア体の平均外径は１．１８５ｍｍであった。次に、このコア体を、長さ１ｍ、管内温度が９６℃の加熱管に導入し、表面温度が５４℃になるまで加熱した後、穴径が１．１９ｍｍの絞りダイスを通過させた。
【００５２】
そして、前述した実施例１と同様の方法で、得られた中空コア体の特性を測定したところ、最長径Ｄｍａｘ：１．１９４０ｍｍ、最短径Ｄｍｉｎ：１．１６６０ｍｍ、平均外径ｃ：１．１８０ｍｍ、ＣＶ値：０．５０％、最長径と最短径との差（Ｄｍａｘ−Ｄｍｉｎ）：０．０２８０ｍｍであり、真円率は９７．６％で安定していた。また、水中キャパシタンスは８１．０ｐＦ／ｍ、ＣＶ値は０．１３％であった。更に、計算上の伝搬速度は３．９４７ｎｓ／ｍ（最大値：３．９５１４ｎｓ／ｍ、最小値：３．９４２６ｎｓ／ｍ、最大値と最小値との差：０．００８８ｎｓ／ｍ）であり、ＣＶ値は０．０５％であった。
【００５３】
（実施例３）
次に、本発明の実施例３として、前述した第１の実施形態の製造方法により、図１（ｂ）に示す中空コア体１１を作製した。その際、内部導体３には、直径が０．１６ｍｍの導線３ａを７本使用した撚線構造の錫めっき錫合金線（外径０．４８０ｍｍ、単線とした場合の電気的な相当外径は０．４５１ｍｍ）を使用した。また、押出成形には、クロスヘッドダイスを使用し、ダイスの温度は１５０℃とし、ダイス中を１５ｍ／分の速度で送線した。更に、絶縁被覆体２を形成する樹脂には、宇部丸善ポリエチレン社製  ＬＬＤＰＥ樹脂  ユメリットＺＭ０３３（誘電率２．３）を使用した。
【００５４】
また、冷却部としてダイスの直後に水冷却槽を設け、ダイスと水冷却層の水面との距離は６０ｍｍに設定して、押出成形後のコア体を後方に引き取り、冷却した。冷却後のコア体の平均外径は１．１８５ｍｍであった。次に、このコア体を、長さ１ｍ、管内温度が９６℃の加熱管に導入し、表面温度が５４℃になるまで加熱した後、穴径が１．１６ｍｍの絞りダイスを通過させた。
【００５５】
そして、前述した実施例１と同様の方法で、得られた中空コア体の特性を測定したところ、最長径Ｄｍａｘ：１．１８１ｍｍ、最短径Ｄｍｉｎ：１．１５３ｍｍ、平均外径ｃ：１．１６９ｍｍ、ＣＶ値：０．４４％、最長径と最短径との差（Ｄｍａｘ−Ｄｍｉｎ）：０．０２８０ｍｍであり、真円率は９７．５％で安定していた。また、水中キャパシタンスは８１．６ｐＦ／ｍ、ＣＶ値は０．１３％であった。更に、計算上の伝搬速度は３．９４２４ｎｓ／ｍ（最大値：３．９４６４ｎｓ／ｍ、最小値：３．９３７６ｎｓ／ｍ、最大値と最小値との差：０．００８８ｎｓ／ｍ）であり、ＣＶ値は０．０４％であった。
【００５６】
（実施例４）
次に、本発明の実施例４として、前述した第１の実施形態の製造方法により、図１（ｂ）に示す中空コア体１１を作製した。その際、内部導体３には、直径が０．１６ｍｍの導線３ａを７本使用した撚線構造の錫めっき錫合金線（外径０．４８０ｍｍ、単線とした場合の電気的な相当外径は０．４５１ｍｍ）を使用した。また、押出成形には、クロスヘッドダイスを使用し、ダイスの温度は１５０℃とし、ダイス中を１５ｍ／分の速度で送線した。更に、絶縁被覆体２を形成する樹脂には、宇部丸善ポリエチレン社製  ＬＬＤＰＥ樹脂  ユメリットＺＭ０３３（誘電率２．３）を使用した。
【００５７】
また、冷却部としてダイスの直後に水冷却槽を設け、ダイスと水冷却層の水面との距離は６０ｍｍに設定して、押出成形後のコア体を後方に引き取り、冷却した。冷却後のコア体の平均外径は１．１８５ｍｍであった。次に、このコア体を、長さ１ｍ、管内温度が７０℃の加熱管に導入し、表面温度が４０℃になるまで加熱した後、穴径が１．１８ｍｍの絞りダイスを通過させた。
【００５８】
そして、前述した実施例１と同様の方法で、得られた中空コア体の特性を測定したところ、最長径Ｄｍａｘ：１．１９４０ｍｍ、最短径Ｄｍｉｎ：１．１６４５ｍｍ、平均外径ｃ：１．１７９ｍｍ、ＣＶ値：０．５５％、最長径と最短径との差（Ｄｍａｘ−Ｄｍｉｎ）：０．０２９５ｍｍであり、真円率は９７．１％で安定していた。また、水中キャパシタンスは８０．９ｐＦ／ｍ、ＣＶ値は０．１３％であった。更に、計算上の伝搬速度は３．９４２９ｎｓ／ｍ（最大値：３．９４６９ｎｓ／ｍ、最小値：３．９３８１ｎｓ／ｍ、最大値と最小値との差：０．００８８ｎｓ／ｍ）であり、ＣＶ値は０．０４％であった。
【００５９】
（実施例５）
次に、本発明の実施例５として、前述した第１の実施形態の製造方法により、図１（ｂ）に示す中空コア体１１を作製した。その際、内部導体３には、直径が０．１６ｍｍの導線３ａを７本使用した撚線構造の錫めっき錫合金線（外径０．４８０ｍｍ、単線とした場合の電気的な相当外径は０．４５１ｍｍ）を使用した。また、押出成形には、クロスヘッドダイスを使用し、ダイスの温度は１５０℃とし、ダイス中を１５ｍ／分の速度で送線した。更に、絶縁被覆体２を形成する樹脂には、宇部丸善ポリエチレン社製  ＬＬＤＰＥ樹脂  ユメリットＺＭ０３３（誘電率２．３）を使用した。
【００６０】
また、冷却部としてダイスの直後に水冷却槽を設け、ダイスと水冷却層の水面との距離は６０ｍｍに設定して、押出成形後のコア体を後方に引き取り、冷却した。冷却後のコア体の平均外径は１．１８５ｍｍであった。次に、このコア体を、長さ１ｍ、管内温度が１１０℃の加熱管に導入し、表面温度が７０℃になるまで加熱した後、穴径が１．１８ｍｍの絞りダイスを通過させた。
【００６１】
そして、前述した実施例１と同様の方法で、得られた中空コア体の特性を測定したところ、最長径Ｄｍａｘ：１．１８７８ｍｍ、最短径Ｄｍｉｎ：１．１５９８ｍｍ、平均外径ｃ：１．１７４ｍｍ、ＣＶ値：０．４４％、最長径と最短径との差（Ｄｍａｘ−Ｄｍｉｎ）：０．０２８０ｍｍであり、真円率は９７．６％で安定していた。また、水中キャパシタンスは８１．１ｐＦ／ｍ、ＣＶ値は０．１３％であった。更に、計算上の伝搬速度は３．９３９０ｎｓ／ｍ（最大値：３．９４３４ｎｓ／ｍ、最小値：３．９３４６ｎｓ／ｍ、最大値と最小値との差：０．００８８ｎｓ／ｍ）であり、ＣＶ値は０．０４％であった。
【００６２】
（実施例６）
次に、本発明の実施例６として、前述した第１の実施形態の製造方法により、図１（ｂ）に示す中空コア体１１を作製した。その際、内部導体３には、直径が０．１６ｍｍの導線３ａを７本使用した撚線構造の錫めっき錫合金線（外径０．４８０ｍｍ、単線とした場合の電気的な相当外径は０．４５１ｍｍ）を使用した。また、押出成形には、クロスヘッドダイスを使用し、ダイスの温度は３５０℃とし、ダイス中を１５ｍ／分の速度で送線した。更に、絶縁被覆体２を形成する樹脂には、三井デュポンフロロケミカル社製  ＰＦＡ樹脂  ４２０ＨＰＪ（誘電率２．１）を使用した。
【００６３】
また、冷却部としてダイスの直後に水冷却槽を設け、ダイスと水冷却層の水面との距離は６０ｍｍに設定して、押出成形後のコア体を後方に引き取り、冷却した。冷却後のコア体の平均外径は１．１８５ｍｍであった。次に、このコア体を、長さ１ｍ、管内温度が２０６℃の加熱管に導入し、表面温度が１００℃になるまで加熱した後、穴径が１．１８０ｍｍの絞りダイスを通過させた。
【００６４】
そして、前述した実施例１と同様の方法で、得られた中空コア体の特性を測定したところ、最長径Ｄｍａｘ：１．１８７６ｍｍ、最短径Ｄｍｉｎ：１．１５９５ｍｍ、平均外径ｃ：１．１７４ｍｍ、ＣＶ値：０．４４％、最長径と最短径との差（Ｄｍａｘ−Ｄｍｉｎ）：０．０２８１ｍｍであり、真円率は９７．６％で安定していた。また、水中キャパシタンスは８１．１ｐＦ／ｍ、ＣＶ値は０．１３％であった。更に、計算上の伝搬速度は３．９３９０ｎｓ／ｍ（最大値：３．９４３４ｎｓ／ｍ、最小値：３．９３４６ｎｓ／ｍ、最大値と最小値との差：０．００８８ｎｓ／ｍ）であり、ＣＶ値は０．０４％であった。
【００６５】
（実施例７）
次に、本発明の実施例７として、前述した第１の実施形態の製造方法により、図１（ｂ）に示す中空コア体１１を作製した。その際、内部導体３には、直径が０．１６ｍｍの導線３ａを７本使用した撚線構造の錫めっき錫合金線（外径０．４８０ｍｍ、単線とした場合の電気的な相当外径は０．４５１ｍｍ）を使用した。また、押出成形には、クロスヘッドダイスを使用し、ダイスの温度は１５０℃とし、ダイス中を１５ｍ／分の速度で送線した。更に、絶縁被覆体２を形成する樹脂には、宇部丸善ポリエチレン社製  ＬＬＤＰＥ樹脂  ユメリットＺＭ０３３（誘電率２．３）を使用した。
【００６６】
また、冷却部としてダイスの直後に水冷却槽を設け、ダイスと水冷却層の水面との距離は６０ｍｍに設定して、押出成形後のコア体を後方に引き取り、冷却した。冷却後のコア体の平均外径は１．１８５ｍｍであった。次に、このコア体を、長さ１ｍ、管内温度が９６℃の加熱管に導入し、表面温度が５４℃になるまで加熱した後、穴径が１．２１ｍｍの絞りダイスを通過させた。
【００６７】
そして、前述した実施例１と同様の方法で、得られた中空コア体の特性を測定したところ、最長径Ｄｍａｘ：１．２０６８ｍｍ、最短径Ｄｍｉｎ：１．１６２ｍｍ、平均外径ｃ：１．１８４ｍｍ、ＣＶ値：０．６４％、最長径と最短径との差（Ｄｍａｘ−Ｄｍｉｎ）：０．０４４８ｍｍであり、真円率は９６．２％で安定していた。また、水中キャパシタンスは８０．５ｐＦ／ｍ、ＣＶ値は０．１４％であった。更に、計算上の伝搬速度は３．９４１８ｎｓ／ｍ（最大値：３．９４６５ｎｓ／ｍ、最小値：３．９３６０ｎｓ／ｍ、最大値と最小値との差：０．０１０５ｎｓ／ｍ）であり、ＣＶ値は０．０５％であった。
【００６８】
このように、実施例７の方法は、絞りダイスの穴径が、加工前のコア体の平均外径に対して＋２０／１０００ｍｍを超えていたため、得られた中空コア体は、前述した実施例１〜６で作製した中空コア体に比べて、絞りダイスによる加工の効果が低かった。
【００６９】
（比較例１）
次に、本発明の比較例１として、前述した実施例１と同様の方法で内部導体表面に絶縁被覆体を形成し、成形加工を行わずに中空コア体を作製した。本比較例では、内部導体として、直径が０．１６ｍｍの導線３ａを７本使用した撚線構造の錫めっき錫合金線（外径０．４８０ｍｍ、単線とした場合の電気的な相当外径は０．４５１ｍｍ）を使用した。
【００７０】
そして、この内部導体を、１５０℃に加熱したクロスヘッドダイスに導入し、ダイス中を１５ｍ／分の速度で通過させることにより、その表面に宇部丸善ポリエチレン社製  ＬＬＤＰＥ樹脂  ユメリットＺＭ０３３（誘電率２．３）からなる絶縁被覆体を形成した。その後、コア体を後方に引き取り、ダイス直後に設けた水冷却槽で冷却した。その際、ダイスと水冷却層の水面との距離は６０ｍｍに設定した。
【００７１】
得られた中空コア体の特性を測定したところ、最長径Ｄｍａｘ：１．２０７４ｍｍ、最短径Ｄｍｉｎ：１．１６１２ｍｍ、平均外径ｃ：１．１８５ｍｍ、ＣＶ値：０．７３％、最長径と最短径との差（Ｄｍａｘ−Ｄｍｉｎ）：０．０４６２ｍｍであり、真円率は９６．１％と不安定であった。また、水中キャパシタンスは８０．５ｐＦ／ｍ、ＣＶ値は０．１４％であった。更に、計算上の伝搬速度は３．９４３５ｎｓ／ｍ（最大値：３．９５００ｎｓ／ｍ、最小値：３．９３８７ｎｓ／ｍ、最大値と最小値との差：０．０１１３ｎｓ／ｍ）であり、ＣＶ値は０．０５％であった。
【００７２】
（比較例２）
次に、本発明の比較例２として、前述した実施例６と同様の方法で内部導体表面に絶縁被覆体を形成し、成形加工を行わずに中空コア体を作製した。本比較例では、内部導体として、直径が０．１６ｍｍの導線３ａを７本使用した撚線構造の錫めっき錫合金線（外径０．４８０ｍｍ、単線とした場合の電気的な相当外径は０．４５１ｍｍ）を使用した。
【００７３】
そして、この内部導体を、３５０℃に加熱したクロスヘッドダイスに導入し、ダイス中を１５ｍ／分の速度で通過させることにより、その表面に、三井デュポンフロロケミカル社製  ＰＦＡ樹脂  ４２０ＨＰＪ（誘電率２．１）からなる絶縁被覆体を形成した。その後、コア体を後方に引き取り、ダイス直後に設けた水冷却槽で冷却した。その際、ダイスと水冷却層の水面との距離は６０ｍｍに設定した。
【００７４】
得られた中空コア体の特性を測定したところ、最長径Ｄｍａｘ：１．２０７４ｍｍ、最短径Ｄｍｉｎ：１．１６１２ｍｍ、平均外径ｃ：１．１８５ｍｍ、ＣＶ値：０．７３％、最長径と最短径との差（Ｄｍａｘ−Ｄｍｉｎ）：０．０４６２ｍｍであり、真円率は９６．１％と不安定であった。また、水中キャパシタンスは８０．５ｐＦ／ｍ、ＣＶ値は０．１４％であった。更に、計算上の伝搬速度は３．９４３５ｎｓ／ｍ（最大値：３．９５００ｎｓ／ｍ、最小値：３．９３８７ｎｓ／ｍ、最大値と最小値との差：０．０１１３ｎｓ／ｍ）であり、ＣＶ値は０．０５％であった。
【００７５】
（参考例１）
次に、本発明の参考例１として、前述した実施例１と同様の方法で内部導体表面に絶縁被覆体を形成した後、穴径が加工前のコア体の平均外径に対して２５／１０００ｍｍ未満の絞りダイスを使用して成形加工を行い、中空コア体を作製した。本参考例では、内部導体として、直径が０．１６ｍｍの導線３ａを７本使用した撚線構造の錫めっき錫合金線（外径０．４８０ｍｍ、単線とした場合の電気的な相当外径は０．４５１ｍｍ）を使用した。
【００７６】
そして、この内部導体を、１５０℃に加熱したクロスヘッドダイスに導入し、ダイス中を１５ｍ／分の速度で通過させることにより、その表面に宇部丸善ポリエチレン社製  ＬＬＤＰＥ樹脂  ユメリットＺＭ０３３（誘電率２．３）からなる絶縁被覆体を形成した。
【００７７】
その後、コア体を後方に引き取り、ダイス直後に設けた水冷却槽で冷却した。その際、ダイスと水冷却層の水面との距離は６０ｍｍに設定した。また、冷却後のコア体の平均外径は１．１８５ｍｍであった。更に、冷却後のコア体を、長さ１ｍ、管内温度が９６℃の加熱管に導入し、表面温度が５４℃になるまで加熱した後、直径が１．５５ｍｍの絞りダイスを通過させた。
【００７８】
得られた中空コア体の特性を測定したところ、最長径Ｄｍａｘ：１．１７５ｍｍ、最短径Ｄｍｉｎ：１．１５６ｍｍ、平均外径ｃ：１．１６５ｍｍ、ＣＶ値：０．２７％、最長径と最短径との差（Ｄｍａｘ−Ｄｍｉｎ）：０．０１９０ｍｍであり、真円率は９８．４％であった。また、水中キャパシタンスは８２．０ｐＦ／ｍ、ＣＶ値は０．１３％であった。更に、計算上の伝搬速度は３．９４４９ｎｓ／ｍ（最大値：３．９４８４ｎｓ／ｍ、最小値：３．９４１４ｎｓ／ｍ、最大値と最小値との差：０．００７０ｎｓ／ｍ）であり、ＣＶ値は０．０３％であった。
【００７９】
ただし、加工開始から一定時間経過すると、徐々に絞りダイスにおける通過抵抗が増加し、こすれによる表面荒れが発生した。このため、以後の成形加工は困難であった。
【００８０】
（参考例２）
次に、本発明の参考例２として、前述した実施例１と同様の方法で内部導体表面に絶縁被覆体を形成した後、コア体を（Ｍｐ−５０）℃よりも高い温度条件下で、成形加工を行って、中空コア体を作製した。本比較例では、内部導体として、直径が０．１６ｍｍの導線３ａを７本使用した撚線構造の錫めっき錫合金線（外径０．４８０ｍｍ、単線とした場合の電気的な相当外径は０．４５１ｍｍ）を使用した。
【００８１】
そして、この内部導体を、１５０℃に加熱したクロスヘッドダイスに導入し、ダイス中を１５ｍ／分の速度で通過させることにより、その表面に宇部丸善ポリエチレン社製  ＬＬＤＰＥ樹脂  ユメリットＺＭ０３３（誘電率２．３）からなる絶縁被覆体を形成した。
【００８２】
その後、コア体を後方に引き取り、ダイス直後に設けた水冷却槽で冷却した。その際、ダイスと水冷却層の水面との距離は６０ｍｍに設定した。また、冷却後のコア体の平均外径は１．１８５ｍｍであった。更に、冷却後のコア体を、長さ１ｍ、管内温度が１２０℃の加熱管に導入し、表面温度が８０℃になるまで加熱した後、直径が１．１８ｍｍの絞りダイスを通過させたところ、平均外径が１．１７４ｍｍの中空コア体が得られた。しかし、加熱温度が（Ｍｐ−５０）℃を超えていたため、表面荒れが発生した。
【００８３】
以上の結果から、本発明によれば、断面の真円率が高く、長手方向における電気特性が均一な中空コア体を製造できることが確認された。
【符号の説明】
【００８４】
１、３  内部導体
２  絶縁被覆体
２ａ  内環状部
２ｂ  リブ部
２ｃ  外環状部
２ｄ  空隙部
３ａ  導線
１０、１１  中空コア体
２０ａ、２０ｂ、２０ｃ  引取機
２１  押出成形機
２１ａ  ダイス
２２、２５  冷却部
２３  成形機
２３ａ  絞りダイス
２４  加熱装置
３０  加熱冷却管
３１ａ、３１ｂ  熱電対
【図１】
2010192271.tif 000004
【図２】
2010192271.tif 000005
【図３】
2010192271.tif 000006
【図４】
2010192271.tif 000007
【図５】
2010192271.tif 000008
【図６】
2010192271.tif 000009
【図７】
2010192271.tif 000010